(57)【要約】【課題】  密封性と易開封性を有する蓋材を提供すること。【解決手段】  第１層が、メルトフロ−レイト（ＭＦＲ）が、１〜７ｇ／１０分（１９０℃）である高圧重合法低密度ポリエチレン系樹脂と、メルトフロ−レイト（ＭＦＲ）が、１〜１５ｇ／１０分（２３０℃）であるプロピレン−エチレンのタンダムコポリマ−とを主成分とし、その配合割合が、前者が、２０〜６０重量部、後者が、４０〜８０重量部からなる樹脂組成物による樹脂膜からなり、また、第２層が、シングルサイト触媒を用いて重合したエチレン−α・オレフィン共重合体、密度が、０．９３５ｇ／ｍ3 以上の高密度ポリエチレン、または、ポリプロピレン系樹脂を主成分とする樹脂組成物による１層ないしそれ以上の層の樹脂膜からなり、かつ、上記の第１層を構成する樹脂膜の面が、最内層面を構成し、他方、上記の第２層を構成する樹脂膜の面に、基材フィルムを積層することを特徴とする蓋材。【選択図】        図１
2006256637.tif 000002
【特許請求の範囲】
【請求項１】
ヒ−トシ−ル性とイ−ジ−ピ−ル性とを併せ有する共押出多層積層フィルムからなり、更に、その第１層が、メルトフロ−レイト（ＭＦＲ）が、１〜７ｇ／１０分（１９０℃）である高圧重合法低密度ポリエチレン系樹脂と、メルトフロ−レイト（ＭＦＲ）が、１〜１５ｇ／１０分（２３０℃）であるプロピレン−エチレンのランダムコポリマ−とを主成分とし、その配合割合が、前者が、２０〜６０重量部、後者が、４０〜８０重量部からなる樹脂組成物による樹脂膜からなり、また、第２層が、シングルサイト触媒を用いて重合したエチレン−α・オレフィン共重合体、密度が、０．９３５ｇ／ｍ3 以上の高密度ポリエチレン、または、ポリプロピレン系樹脂を主成分とする樹脂組成物による１層ないしそれ以上の層の樹脂膜からなり、かつ、上記の第１層を構成する樹脂膜の面が、最内層面を構成し、他方、上記の第２層を構成する樹脂膜の面に、基材フィルムを積層することを特徴とする蓋材。
【請求項２】
共押出多層積層フィルムと基材フィルムとの間に、更に、バリア性基材フィルムを積層することを特徴とする上記の請求項１に記載する蓋材。
【請求項３】
第１層が、膜厚が、２０μｍ以下の範囲からなることを特徴とする上記の請求項１〜２のいずれか１項に記載する蓋材。
【請求項４】
第１層が、凝集破壊強度が、５〜１５Ｎ／１５ｍｍ幅の範囲からなることを特徴とする上記の請求項１〜３のいずれか１項に記載する蓋材。
【請求項５】
プロピレン−エチレンのランダムコポリマ−が、シングルサイト触媒を使用して重合したプロピレン−エチレンのランダムコポリマ−からなることを特徴とする上記の請求項１〜４のいずれか１項に記載する蓋材。
【請求項６】
第２層を構成する樹脂膜が、密度が、０．９３５ｇ／ｍ3 以上の高密度ポリエチレンを主成分とする樹脂組成物による層とシングルサイト触媒を用いて重合したエチレン−α・オレフィン共重合体を主成分とする樹脂組成物による層との２層からなり、更に、上記の密度が、０．９３５ｇ／ｍ3 以上の高密度ポリエチレンを主成分とする樹脂組成物による層が、第１層を構成する樹脂膜の面に対向して積層した構成からなることを特徴とする上記の請求項１〜５のいずれか１項に記載する蓋材。
【発明の詳細な説明】
【技術分野】
【０００１】
本発明は、蓋材に関し、更に詳しくは、プラスチック製成形容器の開口部をシ−ルする蓋材に関するものである。
【背景技術】
【０００２】
従来、各種の飲食料品、液体洗剤等の化成品ないし化粧品、医薬品、雑貨品、産業部材、その他の物品を充填包装するために、種々の形態からなるプラスチック製成形容器が開発され、提案されている。
而して、上記のプラスチック製成形容器においては、そのプラスチック製成形容器の開口部をシ−ルし、内容物の品質の保護、保存期間の延長、その他等の要請から、ヒ−トシ−ル性に優れ、密封性を十分に満足し得るものであると共に、更に、イ−ジ−ピ−ル性に優れ、消費時に容易に開封することができる易開封性を有する蓋材が要求されているものである。
そのため、近年、プラスチック製成形容器の開口部をシ−ルすべく、密封性と易開封性等を兼ね備えた蓋材として、種々の層構成からなる蓋材用材料が、開発され、提案されている。
例えば、少なくとも２層からなるヒ−トシ−ル性積層フィルムであって、（ａ）シ−ル層となる第１層は、エチレン・メタクリル酸共重合体、エチレン・メタクリル酸メチル共重合体、アイオノマ−、エチレン・アクリル酸共重合体、エチレン・アクリル酸エチル共重合体およびエチレン・アクリル酸メチル共重合体からなる群より選ばれる少なくとも１種のポリマ−（Ｓ１）と、ポリエチレン、ポリプロピレンおよびエチレン・プロピレン共重合体からなる群より選ばれる少なくとも１種のポリマ−（Ｓ２）とのブレンドポリマ−を含有する層であって、該第１層の厚みが２０μｍ以下であり、かつ、凝集破壊強度が５０〜１，０００ｇ／１５ｍｍ幅の範囲内にあり、（ｂ）第１層に隣接する第２層は、エチレン・メタクリル酸共重合体、エチレン・メタクリル酸メチル共重合体、アイオノマ−、エチレン−酢酸ビニル共重合体、エチレン・アクリル酸共重合体、エチレン・アクリル酸エチル共重合体、エチレン・アクリル酸メチル共重合体およびそれらのマレイン酸グラフト重合体からなる群より選ばれる少なくとも１種のポリマ−を含有する層であって、該第２層の凝集破壊強度が第１層の凝集破壊強度の１．５倍以上であり、（ｃ）少なくとも第１層および第２層は共押出により積層されたものである、ことを特徴とするイ−ジ−ピ−ル性共押出積層フィルムが提案されている（例えば、特許文献１。）。
また、ポリプロピレンよりなる基材層に、ポリブテンとポリエチレンとポリプロピレンとを含有する組成物からなるヒ−ル層を積層してなることを特徴とするポリプロピレン容器用イ−ジ−ピ−ルフィルムも提案されている（例えば、特許文献２。）。
更に、外層、中間層、及びシ−ル層からなる多層フィルムであって、シ−ル層が５０〜９０重量％のエチレンメタクリル酸共重合体（ＥＭＡＡ）と１０〜５０重量％のポリプロピレン（ＰＰ）との混合物からなるクッション層とポリエチレン（ＰＥ）からなるシ−ラント層の両層からなり、かつ該シ−ラント層が１０μｍ以下であり、かつクッション層のＥＭＡＡのメルトフロ−レイト（Ａ）と該シ−ラント層のメルトフロ−レイト（Ｂ）が１．５≦Ｂ／Ａ≦５．０であることを特徴とする多層フィルムも提案されている（例えば、特許文献３。）。
【特許文献１】特開平５−２１２８３５号公報
【特許文献２】特開平６−３２８６３９号公報
【特許文献３】特開２００２−２８３５１３公報
【発明の開示】
【発明が解決しようとする課題】
【０００３】
しかしながら、上記の特許文献１に係るイ−ジ−ピ−ル性共押出積層フィルムにおいては、上記のように、エチレンと不飽和カルボン酸またはそのエステル類との共重合体を含んでいる樹脂組成物を共押出すると、当該共重合体成分が、共押出ダイあるいは金型等を構成する金属表面との接着性が極めて高いということから、パ−ジ速度が遅くなり、異物混入の発生原因およびロスの発生原因等となって好ましくないものである。
また、上記の特許文献１に係るイ−ジ−ピ−ル性共押出積層フィルムにおいては、そもそも、エチレンと不飽和カルボン酸またはそのエステル類との共重合体等の１種のポリマ−（Ｓ１）と、ポリエチレン、ポリプロピレンまたはエチレン・プロピレン共重合体１種の１種のポリマ−（Ｓ２）との押出温度帯域が異なり、そのことが異臭の発生原因となるばかりではなく、エチレンと不飽和カルボン酸またはそのエステル類との共重合体成分自体、臭気があることから、それを使用することは好ましくないものである。
次に、上記の特許文献２に係るポリプロピレン容器用イ−ジピ−ルフィルムにおいては、ポリブテンを使用し、低温シ−ル性を発現し、シ−ル強度の温度依存性を解決するために大きく役立つものではあるが、ポリブテン自身が、シ−ルの剥離界面において糸引を発生し、例えば、蓋材等を剥離し、その部分に口を当て飲食すると、唇等に傷等を発生し兼ねないという問題点があることから好ましくないものである。
また、上記の特許文献３に係る多層フィルムにおいては、上記の特許文献１に係るイ−ジ−ピ−ル性共押出積層フィルムと同様な問題点を有することから好ましくないものである。
そこで本発明は、ヒ−トシ−ル性に優れ、その密封性を十分に満足し得るものであって、内容物の品質の保護、保存期間の延長、その他等の要請を充足すると共に、更に、イ−ジ−ピ−ル性に優れ、消費時にプラスチック製成形容器の開口部を容易に開封することができると共に極めて美麗な剥離界面を構成し得る易開封性を有する蓋材を提供することである。
【課題を解決するための手段】
【０００４】
本発明者は、上記のような問題点を解決すべく種々検討の結果、樹脂が有するメルトフロ−レイト（ＭＦＲ）という特性に着目し、押出温度帯域が近似しているが、そのメルトフロ−レイト（ＭＦＲ）が異なり、低いメルトフロ−レイト（ＭＦＲ）の樹脂成分と高いメルトフロ−レイト（ＭＦＲ）の樹脂成分とを組み合わせ、その両者の相容性を避けてできるだけ微分散状態を回避し、凝集破壊を促進するような大きな海島構造を構成すべく、まず、メルトフロ−レイト（ＭＦＲ）が、１〜７ｇ／１０分（１９０℃）である高圧重合法低密度ポリエチレン系樹脂と、メルトフロ−レイト（ＭＦＲ）が、１〜１５ｇ／１０分（２３０℃）であるプロピレン−エチレンのランダムコポリマ−とを主成分とし、その配合割合が、前者が、２０〜６０重量部、後者が、４０〜８０重量部からなる第１の樹脂組成物を調製し、他方、シングルサイト触媒を用いて重合したエチレン−α・オレフィン共重合体、密度が、０．９３５ｇ／ｍ3 以上の高密度ポリエチレン、または、ポリプロピレン系樹脂を主成分とする第２の樹脂組成物を調製し、次いで、上記の第１の樹脂組成物と、上記の第２の樹脂組成物の１種またはそれ以上を使用し、これらを、例えば、Ｔダイ共押出機あるいは共押出インフレ−ション製膜機等を使用し、例えば、上記の第１の樹脂組成物による樹脂膜と上記の第２の樹脂組成物による１層またはそれ以上の層の樹脂膜とからなる少なくとも２層以上の共押出多層積層フィルムを製造し、而して、上記で製造した共押出多層積層フィルムをヒ−トシ−ル材として使用し、上記共押出多層積層フィルムを構成する第１の樹脂組成物による樹脂膜からなる第１層を最内層とし、上記の共押出多層積層フィルムを構成する第２の樹脂組成物による１層またはそれ以上の層の樹脂膜からなる第２層の面に、例えば、基材フィルム、あるいは、バリア性基材フィルムを介して、基材フィルムを積層して、種々の層構成からなる蓋材を製造し、他方、各種のプラスチック製成形容器内に、例えば、各種の飲食料品、液体洗剤等の化成品ないし化粧品、医薬品、雑貨品、産業部材、その他の物品を充填し、次いで、上記で製造した蓋材を使用し、その蓋材を構成する共押出多層積層フィルムの面を、上記の内容物を充填した各種のプラスチック製成形容器の開口部のフランジ部の面に対向させて重ね合わせ、しかる後、その両者をヒ−トシ−ルし、上記の各種のプラスチック製成形容器の開口部を密封して、種々の形態からなる各種のプラスチック製成形容器包装製品を製造したところ、ヒ−トシ−ル性に優れ、その安定した密封性を十分に満足し得るものであって、内容物の品質の保護、保存期間の延長、その他等の要請を充足すると共に、更に、イ−ジ−ピ−ル性に優れ、消費時に容易に開封することができる易開封性を有し、更に、糸引等の現象は認められず極めて美麗な剥離界面を形成し得る蓋材を製造し得ることを見出して本発明を見出したものである。
【０００５】
すなわち、本発明は、ヒ−トシ−ル性とイ−ジ−ピ−ル性とを併せ有する共押出多層積層フィルムからなり、更に、その第１層が、メルトフロ−レイト（ＭＦＲ）が、１〜７ｇ／１０分（１９０℃）である高圧重合法低密度ポリエチレン系樹脂と、メルトフロ−レイト（ＭＦＲ）が、１〜１５ｇ／１０分（２３０℃）であるプロピレン−エチレンのタンダムコポリマ−とを主成分とし、その配合割合が、前者が、２０〜６０重量部、後者が、４０〜８０重量部からなる樹脂組成物による樹脂膜からなり、また、第２層が、シングルサイト触媒を用いて重合したエチレン−α・オレフィン共重合体、密度が、０．９３５ｇ／ｍ3 以上の高密度ポリエチレン、または、ポリプロピレン系樹脂を主成分とする樹脂組成物による１層ないしそれ以上の層の樹脂膜からなり、かつ、上記の第１層を構成する樹脂膜の面が、最内層面を構成し、他方、上記の第２層を構成する樹脂膜の面に、基材フィルムを積層することを特徴とする蓋材に関するものである。
【発明の効果】
【０００６】
本発明に係る蓋材は、汎用性樹脂であると共に押出温度帯域が近似している低密度ポリエチレン系樹脂とプロピレン−エチレンのランダムコポリマの２成分系を使用することにより、Ｔダイ製膜法あるいはインフレ−ション製膜法等のいずれの製膜法でも製膜化可能なものであり、しかも、製膜時の安定性、製膜条件の自由度等に優れているものである。  また、本発明に係る蓋材は、汎用性樹脂である低密度ポリエチレン系樹脂とプロピレン−エチレンのランダムコポリマ−とを使用し、それが有する特定の物性を利用し、２成分系により、ヒ−トシ−ル材としての共押出多層積層フィルムを製造するものであり、低廉化を可能とし、極めて優れたコスト的メリットを有するものである。
更に、本発明に係る蓋材を構成する共押出多層積層フィルムは、ヒ−トシ−ル材として、ヒ−トシ−ル性に優れ、その安定した密封性を十分に満足し得るものであって、内容物の品質の保護、保存期間の延長、その他等の要請を充足すると共に、更に、イ−ジ−ピ−ル性に優れ、消費時に容易に開封することができる易開封性を有し、更に、剥離界面において糸引等の現象は認められない極めて美麗な剥離界面を形成し得るものであり、従って、該共押出多層積層フィルムを使用し、種々の層構成からなる蓋材を製造し得ることができるという利点を有するものである。
【発明を実施するための最良の形態】
【０００７】
上記の本発明について以下に図面等を用いて更に詳しく説明する。
まず、図１、図２および図３は、本発明に係る蓋材についてその層構成の二三例を示す概略的断面図であり、図４は、上記の図１に示す本発明に係る蓋材を使用し、これを、内容物を充填した各種のプラスチック製成形容器の開口部のフランジ部の面に貼着して製造した各種のプラスチック製成形容器包装製品についてその構成の概略を示す概略的断面図である。
【０００８】
まず、本発明において、本発明に係る蓋材Ａとしては、例えば、図１に示すように、ヒ−トシ−ル性とイ−ジ−ピ−ル性とを併せ有する共押出多層積層フィルム１からなり、更に、その第１層が、メルトフロ−レイト（ＭＦＲ）が、１〜７ｇ／１０分（１９０℃）である高圧重合法低密度ポリエチレン系樹脂と、メルトフロ−レイト（ＭＦＲ）が、１〜１５ｇ／１０分（２３０℃）であるプロピレン−エチレンのランダムコポリマ−とを主成分とし、その配合割合が、前者が、２０〜６０重量部、後者が、４０〜８０重量部からなる樹脂組成物による樹脂膜２からなり、また、第２層が、シングルサイト触媒を用いて重合したエチレン−α・オレフィン共重合体、密度が、０．９３５ｇ／ｍ3 以上の高密度ポリエチレン、または、ポリプロピレン系樹脂を主成分とする樹脂組成物による１層の樹脂膜３からなり、かつ、上記の第１層を構成する樹脂膜２の面が、最内層面Ｐを構成し、他方、上記の第２層を構成する樹脂膜３の面に、基材フィルム４を積層する構成からなることを基本構造とするものである。
【０００９】
あるいは、本発明において、本発明に係る蓋材としては、例えば、図２に示すように、ヒ−トシ−ル性とイ−ジ−ピ−ル性とを併せ有する共押出多層積層フィルム１ａからなり、更に、その第１層が、メルトフロ−レイト（ＭＦＲ）が、１〜７ｇ／１０分（１９０℃）である高圧重合法低密度ポリエチレン系樹脂と、メルトフロ−レイト（ＭＦＲ）が、１〜１５ｇ／１０分（２３０℃）であるプロピレン−エチレンのタンダムコポリマ−とを主成分とし、その配合割合が、前者が、２０〜６０重量部、後者が、４０〜８０重量部からなる樹脂組成物による樹脂膜２からなり、また、第２層が、シングルサイト触媒を用いて重合したエチレン−α・オレフィン共重合体、密度が、０．９３５ｇ／ｍ3 以上の高密度ポリエチレン、または、ポリプロピレン系樹脂を主成分とする樹脂組成物による２種の樹脂組成物を使用した２層以上の樹脂膜３ａ、３ｂからなり、更に、上記の第１層を構成する樹脂膜２が、最内層面Ｐを構成し、他方、上記の第２層を構成する２層以上の樹脂膜３ａ、３ｂの面に、基材フィルム４を積層する構成からなる本発明に係る蓋材Ａ1 を挙げることができる。
【００１０】
また、本発明において、本発明に係る蓋材としては、例えば、図３に示すように、ヒ−トシ−ル性とイ−ジ−ピ−ル性とを併せ有する共押出多層積層フィルム１からなり、更に、その第１層が、メルトフロ−レイト（ＭＦＲ）が、１〜７ｇ／１０分（１９０℃）である高圧重合法低密度ポリエチレン系樹脂と、メルトフロ−レイト（ＭＦＲ）が、１〜１５ｇ／１０分（２３０℃）であるプロピレン−エチレンのタンダムコポリマ−とを主成分とし、その配合割合が、前者が、２０〜６０重量部、後者が、４０〜８０重量部からなる樹脂組成物による樹脂膜２からなり、また、第２層が、シングルサイト触媒を用いて重合したエチレン−α・オレフィン共重合体、密度が、０．９３５ｇ／ｍ3 以上の高密度ポリエチレン、または、ポリプロピレン系樹脂を主成分とする樹脂組成物による１層の樹脂膜３からなり、更に、上記の第１層を構成する樹脂膜２が、最内層面Ｐを構成し、他方、上記の第２層を構成する１層の樹脂膜３の面に、バリア性基材フィルム５を介して、基材フィルム４を積層する構成からなることを基本構造とするものである。
勿論、本発明においては、図示しないが、上記の図２に示す本発明に係る蓋材においても、バリア性基材フィルムを介して、基材フィルムを積層して、本発明に係る蓋材を製造することができるものである。
上記の例示は、本発明に係る蓋材についてその一二例を例示したものであり、本発明はこれによって限定されるものではないことは言うまでもないことである。
例えば、本発明にかかる蓋材は、例えば、充填包装する内容物、その包装目的、包装形態、各種のプラスチック製成形容器の種類あるいは形態、その他等により、各層間に更に他の基材を積層することができるものである。
【００１１】
次に、本発明において、上記のような本発明に係る蓋材を使用し、これを、内容物を充填した各種のプラスチック製成形容器の開口部のフランジ部の面に貼着して製造する各種のプラスチック製成形容器包装製品についてその一例を例示して説明すると、例えば、上記の図１に示す本発明に係る蓋材Ａを使用する場合を例示して説明すると、図４に示すように、まず、上記の本発明に係る蓋材Ａを用意し、他方、同様に、各種のプラスチック製成形容器１１を用意し、次いで、該各種のプラスチック製成形容器１１内に、その開口部から、例えば、飲食品、果汁、ジュ−ス、飲料水、酒、調理食品、水産練り製品、冷凍食品、肉製品、煮物、餅、液体ス−プ、調味料、その他等の各種の飲食料品、液体洗剤、化粧品、化成品、その他の物品からなる内容物１２を充填し、次に、上記の本発明に係る蓋材Ａを使用し、該本発明に係る蓋材Ａを構成する第１層を形成する樹脂膜２の面、すなわち、最内層面Ｐの面を、上記の内容物を充填した各種のプラスチック製成形容器１１の開口部のフランジ部１３の面Ｑに対向させて重ね合わせ、しかる後、本発明に係る蓋材Ａと各種のプラスチック製成形容器１１の両者を、その重ね合わせた面において、ヒ−トシ−ルし、本発明に係る蓋材Ａで各種のプラスチック製成形容器１１の開口部を密封して、種々の形態からなる本発明に係る蓋材Ａを使用した各種のプラスチック製成形容器包装製品Ｂを製造し得るものである。
なお、本発明においては、プラスチック製成形容器としては、上記に図示した例示のものに限定されるものでないことは言うまでもないことであり、その目的、用途等により、各種の角型、丸型、角錐型、円錐型、その他等の種々の形状からなるプラスチック製成形容器を使用することができることは言うまでもないことである。
また、本発明においては、上記の図２、図３に示す本発明に係る蓋材を使用し、上記と同様に、本発明に係る蓋材を使用した各種のプラスチック製成形容器包装製品を製造し得るものである。
【００１２】
次に、本発明において、本発明に係る蓋材等を構成する材料、その製造法等について説明すると、まず、本発明において、本発明に係る蓋材としての共押出多層積層フィルムを構成する第１層の樹脂膜を形成するメルトフロ−レイト（ＭＦＲ）が、１〜７ｇ／１０分（１９０℃）である高圧重合法低密度ポリエチレン系樹脂としては、高圧重合法によって生成されるエチレンの単独重合体、あるいは、エチレンと、プロピレン、１−ブテン、１−ペンテン、４−メチル−１−ペンテン、１−ヘキセン、１−ヘプテン、１−オクテン、１−ノネン、１−デセン、その他等のα・オレフィンとの共重合体等を使用することができる。
而して、本発明においては、上記の高圧重合法低密度ポリエチレン系樹脂としては、メルトフロ−レイト（ＭＦＲ）が、１〜７．０ｇ／１０分（１９０℃）の範囲内のもの、また、密度が、０．９００〜０．９３０ｇ／ｃｍ3 の範囲内のものであって、比較的に溶融粘度が高い樹脂を使用することが好ましいものである。
【００１３】
上記において、メルトフロ−レイト（ＭＦＲ）が、１ｇ／１０分未満であると、流れ性低下による押出機での樹脂圧上昇、及び、高メルトフロ−レイト（ＭＦＲ）のポリプロピレン系樹脂との相容性不良を起こし、目に見えるムラ、ブツ（完全分離）の可能性が高くなる等の理由から好ましくなく、また、メルトフロ−レイト（ＭＦＲ）が、７．０／１０分を越えると、ポリプロピレン系樹脂との相容性、流れムラの回避等はできるものの、ポリプロピレン系樹脂のメルトフロ−レイト（ＭＦＲ）が近くなり、分散度が高く（微分散状態）になってしまい、目的としたイ−ジ−ピ−ル性能が発現できなくなる等の理由から好ましくないものである。
また、上記において、密度が、０．９００ｇ／ｃｍ3 未満であると、低温シ−ルが可能となるが、糸引き（フェザリング）の可能性、腰問題の低下等が発生する等の理由から好ましくなく、また、密度が、０．９３０ｇ／ｃｍ3 を越えると、低温シ−ル性がなくなり、シ−ラントとしての優位性がなくなる等の理由から好ましくないものである。
なお、本発明において、メルトフロ−レイト（ＭＦＲ）とは、ＪＩＳ  Ｋ６９２２に準拠した手法から測定したものであり、また、密度は、ＪＩＳ  Ｋ７１１２に準拠した手法から測定したものである。
【００１４】
次に、本発明において、本発明に係る蓋材としての共押出多層積層フィルムを構成する第１層の樹脂膜を形成するメルトフロ−レイト（ＭＦＲ）が、１〜１５ｇ／１０分（１９０℃）であるプロピレン−エチレンのランダムコポリマ−としては、基本的には、プロピレンとエチレン等のα−オレフィンとのタンダム共重合体を使用することができる。
而して、本発明においては、上記のプロピレン−エチレンのランダムコポリマ−としては、メルトフロ−レイト（ＭＦＲ）が、１〜１５．０ｇ／１０分（２３０℃）の範囲内のもの、また、密度が、０．９ｇ／ｃｍ3 の範囲内のものであって、比較的に溶融粘度が低い樹脂を使用することが好ましいものである。
【００１５】
上記において、メルトフロ−レイト（ＭＦＲ）が、１ｇ／１０分未満であると、低メルトフロ−レイト（ＭＦＲ）設定の高圧法低密度ポリエチレン系樹脂と比較的に相容して、微分散状態となってしまい、目的としたイ−ジ−ピ−ル性能が発現しない等の理由から好ましくなく、また、メルトフロ−レイト（ＭＦＲ）が、１５．０／１０分を越えると、流れが良すぎて、高圧法低密度ポリエチレン系樹脂と完全分離してしまう可能性が懸念される等の理由から好ましくないものである。
なお、本発明において、メルトフロ−レイト（ＭＦＲ）とは、ＪＩＳ  Ｋ６９２１に準拠した手法から測定したものであり、また、密度は、ＪＩＳ  Ｋ７１１２に準拠した手法から測定したものである。
而して、本発明において、上記のプロピレン−エチレンのランダムコポリマ−としては、シングルサイト触媒を用いて重合したプロピレン−エチレンのランダム共重合体を使用することが好ましいものである。
上記のシングルサイト触媒を用いて重合したプロピレン−エチレンのランダム共重合体は、分子量分布が狭く、更に、低分子量・低結晶性成分が少なく、その溶融張力が低く延展性が良好であり、かつ、そのメルティング・ポイント（Ｍ・Ｐ）が低く、極めて低温ヒ−トシ−ル性に優れているという利点を有するものである。
【００１６】
次に、本発明においては、上記のような高圧重合法低密度ポリエチレン系樹脂とプロピレン−エチレンのランダムコポリマ−とを使用し、前者、２０〜６０重量％に対し、後者、４０〜８０重量％の範囲内で混合して、それらを主成分とする第１の樹脂組成物を調製する。
上記の樹脂組成物において、更に詳述すると、上記のような高圧重合法低密度ポリエチレン系樹脂の１種ないしそれ以上と上記のようなプロピレン−エチレンのランダムコポリマ−の１種ないしそれ以上とを使用し、これらを上記のような配合割合で混合し、それらをビヒクルの主成分とし、これらに、必要ならば、例えば、酸化防止剤、紫外線吸収剤、光安定剤、帯電防止剤、アンチブロッキング剤、滑剤（脂肪酸アミド等）、難燃化剤、無機ないし有機充填剤、架橋剤、染料、顔料等の着色剤、更には、改質用樹脂、その他等の添加剤の１種ないし２種以上を添加し、更に、要すれば、溶剤、希釈剤等を添加し、十分に混練して、高圧重合法低密度ポリエチレン系樹脂とプロピレン−エチレンのランダムコポリマ−とを主成分とする第１の樹脂組成物を調製する。
【００１７】
上記において、高圧重合法低密度ポリエチレン系樹脂が、２０重量％未満であると、シ−ル温度が高くなることと、プロピレン−エチレンのランダムコポリマ−の強度に影響されるため、強シ−ル状態（反イ−ジ−ピ−ル性）となる等の理由により好ましくなく、また、６０重量を越えると、低強度となり、包装容器としての密封性が満足し得ない等の理由により好ましくないものである。
【００１８】
次に、本発明において、本発明に係る蓋材としての多層積層フィルムを構成する第２層の樹脂膜を形成するシングルサイト触媒を用いて重合したエチレン−α・オレフィン共重合体、密度が、０．９３５ｇ／ｍ3 以上の高密度ポリエチレン、または、ポリプロピレン系樹脂について説明すると、まず、シングルサイト触媒を用いて重合したエチレン−α・オレフィン共重合体としては、例えば、二塩化ジルコノセンとメチルアルモキサンの組み合わせによる触媒等のメタロセン錯体とアルモキサンとの組み合わせによる触媒、すなわち、シングルサイト触媒（メタロセン触媒）を使用して重合してなるエチレンーα・オレフイン共重合体を使用することができる。
上記のメタロセン触媒は、現行の触媒が、活性点が不均一でマルチサイト触媒と呼ばれているのに対し、活性点が均一であることからシングルサイト触媒とも呼ばれているものである。
具体的には、三菱化学株式会社製の商品名「カーネル」、三井石油化学工業株式会社製の商品名「エポリユー」、米国、エクソン・ケミカル（ＥＸＸＯＮ  ＣＨＥＭＩＣＡＬ）社製の商品名「エクザクト（ＥＸＡＣＴ）」、米国、ダウ・ケミカル（ＤＯＷ  ＣＨＥＭＩＣＡＬ）社製の商品名「アフイニティー（ＡＦＦＩＮＩＴＹ）、商品名「エンゲージ（ＥＮＧＡＧＥ）」等のシングルサイト触媒（メタロセン触媒）を用いて重合したエチレンーα・オレフイン共重合体を使用することができる。
【００１９】
次に、本発明において、本発明に係る蓋材としての多層積層フィルムを構成する第２層の樹脂膜を形成する密度が、０．９３５ｇ／ｍ3 以上の高密度ポリエチレンとしては、例えば、酸化クロム系触媒、あるいは、チグラ−−ナッタ（Ｚｉｅｇｌｅｒ−Ｎａｔｔａ）触媒を使用して重合して生成される密度が、０．９３５ｇ／ｍ3 以上のエチレンの単独重合体、あるいは、エチレンと、プロピレン、１−ブテン、１−ペンテン、４−メチル−１−ペンテン、１−ヘキセン、１−ヘプテン、１−オクテン、１−ノネン、１−デセン、その他等のα・オレフィンとの共重合体等を使用することができる。
なお、上記の密度は、ＪＩＳ  Ｋ７１１２に準拠した手法から測定したものである。
【００２０】
次に、本発明において、本発明に係る多層積層フィルムを構成する第２層の樹脂膜を形成するポリプロピレン系樹脂としては、基本的には、ポリプロピレンホモポリマ−あるいはプロピレンとエチレン等のα−オレフィンとの共重合体を使用することができ、更に、上記の共重合体としては、ブロック共重合体またはランダムとも重合体を使用することができる。
而して、本発明においては、上記のポリプロピレン系樹脂としては、メルトフロ−レイト（ＭＦＲ）が、５〜２０．０ｇ／１０分（２３０℃）の範囲内のもの、また、密度が、０．９ｇ／ｃｍ3 の範囲内のものであって、比較的に溶融粘度が低い樹脂を使用することが好ましいものである。
更に、本発明において、上記のポリプロピレン系樹脂としては、前述のシングルサイト触媒を用いて重合したプロピレン−エチレンのランダム共重合体を使用することが好ましいものである。
【００２１】
次に、本発明において、本発明に係る蓋材としての多層積層フィルムを構成する第２層の樹脂膜を形成するシングルサイト触媒を用いて重合したエチレン−α・オレフィン共重合体、密度が、０．９３５ｇ／ｍ3 以上の高密度ポリエチレン、または、ポリプロピレン系樹脂を主成分とする第２の樹脂組成物について説明すると、まず、本発明においては、上記のようなシングルサイト触媒を用いて重合したエチレン−α・オレフィン共重合体の１種ないしそれ以上をビヒクルの主成分とし、これに、必要ならば、例えば、酸化防止剤、紫外線吸収剤、光安定剤、帯電防止剤、アンチブロッキング剤、滑剤（脂肪酸アミド等）、難燃化剤、無機ないし有機充填剤、架橋剤、染料、顔料等の着色剤、更には、改質用樹脂、その他等の添加剤の１種ないし２種以上を添加し、更に、要すれば、溶剤、希釈剤等を添加し、十分に混練して、第２層の樹脂膜を形成するシングルサイト触媒を用いて重合したエチレン−α・オレフィン共重合体を主成分とする第２樹脂組成物を調製する。
また、本発明においては、上記と同様にして、上記のような密度が、０．９３５ｇ／ｍ3 以上の高密度ポリエチレンの１種ないしそれ以上をビヒクルの主成分とし、これに、必要ならば、例えば、酸化防止剤、紫外線吸収剤、光安定剤、帯電防止剤、アンチブロッキング剤、滑剤（脂肪酸アミド等）、難燃化剤、無機ないし有機充填剤、架橋剤、染料、顔料等の着色剤、更には、改質用樹脂、その他等の添加剤の１種ないし２種以上を添加し、更に、要すれば、溶剤、希釈剤等を添加し、十分に混練して、第２層の樹脂膜を形成する密度が、０．９３５ｇ／ｍ3 以上の高密度ポリエチレンを主成分とする第２の樹脂組成物を調製する。
更に、本発明においては、上記と同様にして、上記のようなポリプロピレン系樹脂の１種ないしそれ以上をビヒクルの主成分とし、これに、必要ならば、例えば、酸化防止剤、紫外線吸収剤、光安定剤、帯電防止剤、アンチブロッキング剤、滑剤（脂肪酸アミド等）、難燃化剤、無機ないし有機充填剤、架橋剤、染料、顔料等の着色剤、更には、改質用樹脂、その他等の添加剤の１種ないし２種以上を添加し、更に、要すれば、溶剤、希釈剤等を添加し、十分に混練して、第２層の樹脂膜を形成するポリプロピレン系樹脂を主成分とする第２の樹脂組成物を調製する。
【００２２】
次に、本発明において、上記で調製した第１の樹脂組成物と第２の樹脂組成物とを使用し、本発明に係る蓋材を構成するヒ−トシ−ル性とイ−ジ−ピ−ル性とを併せ有する共押出多層積層フィルムの製膜法について説明すると、上記のような第１の樹脂組成物と、上記のような第２の樹脂組成物の１種ないしそれ以上を使用し、これらを、例えば、Ｔダイ共押出機、あるいは、複数の押出機と多層のサ−キュラ−ダイを用いる共押出インフレ−ション製膜機等を用いて製膜化することにより、第１の樹脂組成物による樹脂膜と、第２の樹脂組成物による樹脂膜の１層ないし３層とが積層した構成からなる本発明に係る蓋材を構成するヒ−トシ−ル性とイ−ジ−ピ−ル性とを併せ有する共押出多層積層フィルムを製造することができる。
【００２３】
而して、上記で製造した本発明に係る共押出多層積層フィルムの膜厚としては、１５〜１００μｍ、好ましくは、２０〜６０μｍ位が望ましいものである。
上記において、本発明に係る共押出多層積層フィルムの膜厚が、２０μｍ位、更に、１５μｍ未満であると、基本的強度、ヒ−トシ−ル性等の基本的物性に欠け、更に、製膜、製品の品質の悪化等の理由により好ましくなく、また、６０μｍ位、更に、１００μｍを越えると、コストの問題、環境の問題等の理由から好ましくないものである。
【００２４】
また、本発明において、本発明に係る共押出多層積層フィルムを構成する第１層と第２層の膜厚について説明すると、まず、本発明に係る共押出多層積層フィルムを構成する第１の樹脂組成物による樹脂膜からなる第１層の膜厚としては、２０μｍ以下、好ましくは、１５μｍ以下、更には、１０μｍ以下であることが好ましいものである。
上記において、２０μｍを超えると、更に、１５μｍを超えると、また、１０μｍを超えると、シ−ル後、開封する場合、その剥離界面の美麗製性等に欠けることから好ましくないものである。
次に、本発明において、本発明に係る共押出多層積層フィルムを構成する第２の樹脂組成物による樹脂膜からなる第２層の膜厚としては、５μｍ〜１００μｍ位、好ましくは、１０μｍ〜９０μｍ位が望ましいものである。
上記において、１０μｍ、更には、５μｍ未満であると、ベ−ス相としての強度が足りず、フィルムの物性を出せない等の理由により好ましくなく、また、９０μｍ、更に、１００μｍを越えると、コストの問題、環境面の問題等の理由から好ましくないものである。
なお、本発明に係る共押出多層積層フィルムを構成する第２の樹脂組成物による樹脂膜として、２種以上の第２の樹脂組成物を使用し、２層以上の樹脂膜からなる第２層を形成する場合、各樹脂組成物による各樹脂膜の膜厚としては、３〜５０μｍ位、好ましくは、５〜３０μｍ位が望ましいものである。
また、本発明において、第１の樹脂組成物による樹脂膜は、凝集破壊強度が、５〜１５Ｎ／１５ｍｍ幅の範囲内からなることが好ましいものである。
【００２５】
次に、本発明において、本発明に係る蓋材を構成する基材フィルムについて説明すると、かかる基材フィルムとしては、これが、本発明に係る蓋材を構成するを基本ないし補助素材となることから、機械的、物理的、化学的、その他等において優れた性質を有し、強度、強靱性等に優れ、更に、耐熱性、防湿性、耐ピンホ−ル性、耐突き刺し性、透明性、その他等に優れた樹脂のフィルムないしシ−トを使用することができる。
具体的には、例えば、ポリエステル系樹脂、ポリアミド系樹脂、ポリアラミド系樹脂、ポリエチレン系樹脂、ポリプロピレン系樹脂、ポリカ−ボネ−ト系樹脂、ポリアセタ−ル系樹脂、フッ素系樹脂、その他等の各種の樹脂のフィルムないしシ−トを使用することができる。
而して、上記の樹脂のフィルムないしシ−トとしては、未延伸フィルム、あるいは、一軸方向または二軸方向に延伸した延伸フィルム等のいずれのものでも使用することができる。
また、本発明において、その樹脂のフィルムないしシ−トの厚さとしては、強度、耐突き刺し性、剛性、その他等について必要最低限に保持され得る厚さであればよく、厚すぎると、コストを上昇するとい欠点もあり、逆に、薄すぎると、強度、耐突き刺し性、剛性、その他等が低下して好ましくないものである。
本発明においては、上記のような理由から、約１０μｍないし１００μｍ位、好ましくは、約１２μｍないし５０μｍ位が最も望ましい。
而して、本発明においては、上記の樹脂のフィルムないしシ−トの中でも、特に、厚さ９μｍ〜３０μｍ位の二軸延伸ポリエステル系樹脂、二軸延伸ポリアミド系樹脂、または、二軸延伸ポリプロピレン系樹脂のフィルムを使用することが好ましいものである。
【００２６】
更に、本発明において、上記の基材フィルムとしては、賦型性、耐屈曲性、剛性等を持たせるものとして、例えば、強サイズ性の晒または未晒の紙基材、あるいは純白ロ−ル紙、クラフト紙、板紙、加工紙等の紙基材、その他等を使用することができる。
上記において、紙層を構成する紙基材としては、坪量約８０〜６００ｇ／ｍ2 位のもの、好ましくは、坪量約１００〜４５０ｇ／ｍ2 位のものを使用することが望ましい。
勿論、本発明においては、紙層を構成する紙基材と、上記に挙げた基材フィルムとしての各種の樹脂のフィルムないしシ−ト等を併用して使用することができる。
【００２７】
次に、本発明において、本発明に係る蓋材を構成するバリア性基材フィルムについて説明すると、かかるバリア性基材フィルムとしては、例えば、遮光性と、酸素ガス、水蒸気等に対するバリア性を有するアルミニュウム箔またはそのアルミニウムの蒸着膜を有する樹脂のフィルム、酸素ガス、水蒸気等に対するバリア性を有する酸化珪素、酸化アルミニウム等の無機酸化物の蒸着膜を有する樹脂のフィルム、水蒸気、水等に対するバリア性を有する低密度ポリエチレン、中密度ポリエチレン、高密度ポリエチレン、直鎖状低密度ポリエチレン、ポリプロピレン、エチレン−プロピレン共重合体等の樹脂のフィルムないしシ−ト、酸素ガス、水蒸気等に対するバリア性を有するポリ塩化ビニリデン系樹脂、ポリビニルアルコ−ル系樹脂、エチレン−酢酸ビニル共重合体ケン化物、ナイロンＭＸＤ６等の樹脂のフィルムないしシ−ト、その他等を使用することができる。
【００２８】
上記において、アルミニウム箔としては、５μｍないし３０μｍ位の厚さのもの、また、アルミニウムまたは無機酸化物の蒸着膜としては、厚さ１００Åないし２０００Å位のものを使用することができる。
また、上記の蒸着膜を支持する樹脂のフィルムとしては、例えば、ポリエステル系樹脂フィルム、ポリアミド系樹脂フィルム、ポリオレフィン系樹脂フィルム、ポリ塩化ビニル系樹脂フィルム、ポリカ−ボネ−ト系樹脂フィルム、ポリ塩化ビニリデン系樹脂フィルム、ポリビニルアルコ−ル系樹脂フィルム、エチレン−酢酸ビニル共重合体ケン化物のフィルム、その他等を使用することができる。
【００２９】
また、上記において、上記の無機酸化物の蒸着膜層を構成する無機酸化物としては、例えば、珪素酸化物（ＳｉＯx ）、酸化アルミニウム、酸化インジウム、酸化スズ、酸化ジルコニウム等を使用することができる。
更に、本発明においては、無機酸化物としては、一酸化ケイ素と二酸化ケイ素との混合物、あるいはケイ素酸化物と酸化アルミニウムとの混合物であってもよい。
而して、本発明において、無機酸化物の薄膜層を形成する方法としては、イオンビ−ム法、電子ビ−ム法等の真空蒸着法、スパッタリング法、化学気相成長法等によって蒸着膜を構成することによって形成することができる。
上記において、無機酸化物の薄膜層の厚さとしては、十分なバリア−性を得るために、通常、１００Å〜２０００Å位であることが好ましく、特に、本発明においては、１５０Å〜１５００Å位が望ましい。
上記において、無機酸化物の薄膜層の厚さが、１５００Åを超えると、特に、２０００Åを超えると、無機酸化物の薄膜層にクラック等が入りやすくなり、そりによりバリア性が低下するという危険性があると共に、材料コストが高くなるという問題点であるので好ましくはなく、また、１００Å未満、特に、１５０Å未満では、その効果が認められることが困難であることから好ましくない。
【００３０】
次にまた、本発明において、本発明に係る蓋材を構成する他の基材としては、例えば、充填包装する内容物中に含まれる香料成分等の吸着が少なく保香性に富み、更に、変味、異臭等を生じない性質を有する樹脂のフィルムないしシ−トを使用することができる。
具体的には、例えば、ポリアクリル系樹脂、ポリメタクリル系樹脂、ポリアクリロニトリル系樹脂、ポリメタクリロニトリル系樹脂、ポリスチレン系樹脂、ポリカ−ボネ−ト系樹脂、ポリエチレンテレフタレ−ト系樹脂若しくはそのエチレン成分および／またはテレフタレ−ト成分の一部を他のジまたはたその以上の多価アルコ−ル成分またはジカルボン酸成分で共重合ないし変性した樹脂あるいはポリエチレンナフタレ−ト系樹脂等のポリエステル系樹脂、ポリアミド系樹脂、エチレン−酢酸ビニル共重合体のケン化物、ポリビニルアルコ−ル系樹脂、ポリ塩化ビニル系樹脂、ポリ塩化ビニリデン系樹脂、その他等の樹脂のフィルムないしシ−トを使用することができる。
而して、本発明においては、上記の樹脂のフィルムないしシ−トの中でも、保香性を有すると共に酸素ガスあるいは水蒸気等に対するバリア性を有する樹脂のフィルムないしシ−トを使用することが望ましく、具体的には、例えば、エチレン−酢酸ビニル共重合体のケン化物、ポリアミド系樹脂、ポリアクリロニトリル系樹脂、または、ポリエステル系樹脂等からなる保香性、バリア性等に富む樹脂のフィルムないしシ−トを使用することが望ましいものである。
また、本発明において、上記の本発明に係る蓋材を構成する他の基材としては、例えば、太陽光等の光を遮光する性質、例えば、樹脂に顔料等の着色剤を、その他、所望の添加剤を加えて混練してフィルム化してなる遮光性を有する各種の着色樹脂のフィルムないしシ−ト等を使用することができる。
これらの材料は、一種ないしそれ以上を組み合わせて使用することができる。          上記のフィルムないしシ−トの厚さとしては、任意であるが、通常、５μｍないし３００μｍ位、更には、１０μｍないし１００μｍ位が望ましい。
【００３１】
なお、通常、内容物を充填包装した包装製品等は、物理的にも化学的にも過酷な条件におかれることから、蓋材等を構成する材料には、厳しい包装適性が要求され、変形防止強度、落下衝撃強度、耐ピンホ−ル性、耐熱性、密封性、品質保全性、作業性、衛生性、その他等の種々の条件が要求され、このために、本発明においては、上記のような諸条件を充足する材料を任意に選択して使用することができる。
具体的には、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸またはメタクリル酸共重合体、メチルペンテンポリマ−、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂、ポリカ−ボネ−ト系樹脂、ポリビニルアルコ−ル系樹脂、エチレン−酢酸ビニル共重合体のケン化物、フッ素系樹脂、ジエン系樹脂、ポリアセタ−ル系樹脂、ポリウレタン系樹脂、ニトロセルロ−ス、その他等の公知の樹脂のフィルムないしシ−トから任意に選択して使用することができる。
その他、例えば、セロハン等のフィルム、合成紙等も使用することができる。
本発明において、上記のフィルムないしシ−トは、未延伸、一軸ないし二軸方向に延伸されたもの等のいずれのものでも使用することができる。
また、その厚さは、任意であるが、数μｍから３００μｍ位の範囲から選択して使用することができる。
更に、本発明においては、フィルムないしシ−トとしては、押し出し成膜、インフレ−ション成膜、コ−ティング膜等のいずれの性状の膜でもよい。
【００３２】
次に、本発明において、本発明に係る蓋材を構成する基材フィルム、あるいは、バリア性基材フィルム、その他の基材と、本発明に係る共押出多層積層フィルムとを積層する積層法としては、例えば、ラミネ−ト用接着剤等によるラミネ−ト用接着剤層を設け、次いで、該ラミネ−ト用接着剤層を介して積層するドライラミネ−ト積層方式、あるいは、アンカ−コ−ト剤等による接着助剤層、溶融押出樹脂層等を設け、次いで、該アンカ−コ−ト剤等による接着助剤層、溶融押出樹脂層等を介して積層する溶融押出積層方式等により行うことができる。
なお、本発明において、上記の積層法としては、その他、例えば、ウエットラミネ−ション法、無溶剤型ドライラミネ−ション法、その他等を利用することができる。
而して、本発明においては、上記の積層を行う際に、積層する基材の表面に、必要ならば、例えば、コロナ放電処理、オゾン処理、プラズマ処理、火炎処理、その他等の前処理を任意に施すことができる。
また、本発明においては、例えば、イソシアネ−ト系（ウレタン系）、ポリエチレンイミン系、ポリブタジェン系、有機チタン系等のアンカ−コ−ティング剤、あるいは、ポリウレタン系、ポリアクリル系、ポリエステル系、エポキシ系、ポリ酢酸ビニル系、セルロ−ス系、その他等のラミネ−ト用接着剤等の公知のアンカ−コ−ト剤、接着剤等を任意に使用することができる。
【００３３】
なお、本発明において、上記の本発明に係る蓋材においては、その蓋材を構成するいずれかの素材に任意の印刷模様層を設けることができるものである。
而して、本発明において、上記の印刷模様層としては、例えば、上記のプラスチック基材フィルムの上に、例えば、文字、図形、記号、絵柄、その他等からなる所望の印刷模様を印刷して、印刷模様層を形成することができるものである。
而して、上記の印刷模様層としては、具体的には、まず、樹脂等の１種ないし２種以上からなるインキ用ビヒクルを主成分とし、これに、必要ならば、可塑剤、安定剤、酸化防止剤、光安定剤、紫外線吸収剤、硬化剤、架橋剤、滑剤、帯電防止剤、充填剤、その他等の添加剤の１種ないし２種以上を任意に添加し、更に、染料・顔料等の着色剤を添加し、溶媒、希釈剤等で充分に混練してインキ組成物を調整し、次いで、該インキ組成物を使用し、例えば、グラビア印刷、オフセット印刷、凸版印刷、スクリ−ン印刷、転写印刷、フレキソ印刷、その他等の印刷方式を使用し、上記の基材フィルムの上に、文字、図形、記号、絵柄、その他等からなる所望の印刷模様を印刷して、本発明にかかる印刷模様層を形成することができるものである。
【００３４】
上記において、インキ用ビヒクルとしては、公知のもの、例えば、あまに油、きり油、大豆油、炭化水素油、ロジン、ロジンエステル、ロジン変性樹脂、シェラック、アルキッド樹脂、フェノ−ル系樹脂、マレイン酸樹脂、天然樹脂、炭化水素樹脂、ポリ塩化ビニル系樹脂、ポリ酢酸ビニル系樹脂、ポリスチレン系樹脂、ポリビニルブチラ−ル樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、フェノ−ル系樹脂、ニトロセルロ−ス、エチルセルロ−ス、塩化ゴム、環化ゴム、その他等の１種ないし２種以上を使用することができる。
【００３５】
次に、本発明において、本発明に係る蓋材を使用し、これで密封する各種のプラスチック製成形容器としては、例えば、成形樹脂として、ポリエチレン系樹脂、ポリプロピレン系樹脂、エチレン−プロピレン共重合体、ポリアクリル系あるいはポリメチルメタクリル系樹脂、ポリ塩化ビニル系樹脂、塩化ビニル−塩化ビニリデン共重合体、ポリアクリルニトリル系樹脂、ポリスチレン系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂、ポリカ−ボネ−ト系樹脂、フッ素系樹脂、ジエン系樹脂、ポリアセタ−ル系樹脂、ポリウレタン系樹脂、ニトロセルロ−ス、その他等の成形樹脂を使用し、例えば、押出成形、射出成形、ブロ−成形、発泡成形、真空・圧空等の熱成形、注型成形、圧縮成形、その他等の成形加工法を用いて成形した各種のプラスチック製成形容器を使用することができる。
なお、本発明において、蓋材とプラスチック製成形容器とのヒ−トシ−ルの方法としては、例えば、バ−シ−ル、回転ロ−ルシ−ル、ベルトシ−ル、インパルスシ−ル、高周波シ−ル、超音波シ−ル等の公知の方法で行うことができる。
また、本発明において、プラスチック製成形容器内に充填包装する内容物としては、例えば、種々の飲食品、接着剤、粘着剤等の化学品、化粧品、洗剤、医薬品、ケミカルカイロ等の雑貨品、その他等の種々の物品を充填包装することができる。
次に、本発明について下記に具体例を例示して更に詳しく説明する。
【実施例１】
【００３６】
（１）．まず、下記の（イ）、および、（ロ）の樹脂組成物を調製した。
（イ）．第一層を構成する樹脂組成物
高圧重合法から重合した低密度ポリエチレン（三井化学株式会社製、商品名、ミラソン１６Ｐ、密度＝０．９２３ｇ／ｍ3 、メルトフロ−レイト：ＭＦＲ＝３．７ｇ／１０分）４０重量部と、シングルサイト触媒を使用して重合したエチレン−プロピレンのランダムコポリマ−樹脂（日本ポリケム株式会社製、商標名、ＷＩＮＴＥＣ、密度＝０．９ｇ／ｍ3 、メルトフロ−レイト：ＭＦＲ＝７．０ｇ／１０分）６０重量部を充分に混練して樹脂組成物を調製した。
（ロ）．第二層を構成する樹脂組成物
シングルサイト系触媒（メタロセン触媒）を使用して共重合したエチレン−α・オレフィン共重合体（三井住友化学株式会社製、商品名、エボリュ−ＳＰ２０２０、密度＝０．９１６ｇ／ｃｍ3 、メルトフロ−レイト、ＭＦＲ＝１．５ｇ／１０分）１００重量部からなる樹脂組成物を調製した。
（２）．次に、上記で調製した樹脂組成物を使用し、これらを、２種２層の上吹き空冷インフレ−ション共押出製膜機を用いて、（イ）の樹脂組成物による層を５μｍ、（ロ）の樹脂組成物による層を２５μｍにそれぞれ共押出して製膜化して、２種２層の総厚３０μｍの共押出インフレ−ションフィルムからなる本発明に係る共押出多層積層フィルムを製造した。
（３）．次に、上記で製造した共押出多層積層フィルムを使用し、その厚さ２５μｍの（ロ）の樹脂組成物による樹脂層の面にコロナ放電処理し、次に、該コロナ処理面に、２液硬化型のポリウレタン系ラミネ−ト用接着剤を厚さ３．０ｇ／ｍ2 （ドライ）塗布して接着剤層を形成し、しかる後、該接着剤層の面に、厚さ１２μｍの２軸延伸ポリエチレンテレフタレ−トフィルムを、そのコナロ処理面を対向させて重ね合わせ、しかる後、その両者をドライラミネ−トし、更に、上記と同様に、上記で積層した２軸延伸ポリエチレンテレフタレ−トフィルムのコロナ処理面に、２液硬化型のポリウレタン系ラミネ−ト用接着剤を厚さ３．０ｇ／ｍ2 （ドライ）塗布して接着剤層を形成し、しかる後、該接着剤層の面に、厚さ１２μｍの２軸延伸ポリエチレンテレフタレ−トフィルムを、そのコナロ処理面を対向させて重ね合わせ、しかる後、その両者をドライラミネ−トして、本発明に係る蓋材を製造した。
（４）．次に、上記で製造した蓋材を使用し、まず、ポリプロピレン樹脂からなるカップ状成形容器に水を充填し、次いで、その開口部のフランジ部の表面に、上記で製造した蓋材を、その共押出多層積層フィルムの面を対向させて重ね合わせ、しかる後、平シ−ルからシ−ル温度２００℃、１ｋｇ／ｃｍ2 、１秒の条件にてシ−ルし、カップ状成形容器内に水を充填包装した包装製品を製造した。
上記で製造した包装製品は、内容物の漏れ、蓋材の破れ等は認められなかった。
更に、包装製品を１ｍから落下テストを３回行ったところ、破れ、漏れ等は認められなかった。
また、包装製品について、易開封性（イ−ジ−ピ−ル性）は良好であり、ピ−ル時の裂け、破れ、糸引等も認められなかった。
【実施例２】
【００３７】
（１）．まず、下記の（イ）、および、（ロ）の樹脂組成物を調製した。
（イ）．第一層を構成する樹脂組成物
高圧重合法から重合した低密度ポリエチレン（三井化学株式会社製、商品名、ミラソン１６Ｐ、密度＝０．９２３ｇ／ｍ3 、メルトフロ−レイト：ＭＦＲ＝３．７ｇ／１０分）３０重量部と、シングルサイト触媒を使用して重合したエチレン−プロピレンのランダムコポリマ−樹脂（日本ポリケム株式会社製、商標名、ＷＩＮＴＥＣ、密度＝０．９ｇ／ｍ3 、メルトフロ−レイト：ＭＦＲ＝７．０ｇ／１０分）７０重量部を充分に混練して樹脂組成物を調製した。
（ロ）．第二層を構成する樹脂組成物
シングルサイト系触媒（メタロセン触媒）を使用して共重合したエチレン−α・オレフィン共重合体（三井住友化学株式会社製、商品名、エボリュ−ＳＰ２０２０、密度＝０．９１６ｇ／ｃｍ3 、メルトフロ−レイト、ＭＦＲ＝１．５ｇ／１０分）１００重量部からなる樹脂組成物を調製した。
（２）．次に、上記で調製した樹脂組成物を使用し、これらを、２種２層の上吹き空冷インフレ−ション共押出製膜機を用いて、（イ）の樹脂組成物による層を５μｍ、（ロ）の樹脂組成物による層を２５μｍにそれぞれ共押出して製膜化して、２種２層の総厚３０μｍの共押出インフレ−ションフィルムからなる本発明に係る共押出多層積層フィルムを製造した。
以下、上記の実施例１と同様にして、上記の実施例１と同様な結果を得た。
【実施例３】
【００３８】
（１）．まず、下記の（イ）、および、（ロ）の樹脂組成物を調製した。
（イ）．第一層を構成する樹脂組成物
高圧重合法から重合した低密度ポリエチレン（三井化学株式会社製、商品名、ミラソン１６Ｐ、密度＝０．９２３ｇ／ｍ3 、メルトフロ−レイト：ＭＦＲ＝３．７ｇ／１０分）３０重量部と、シングルサイト触媒を使用して重合したエチレン−プロピレンのランダムコポリマ−樹脂（日本ポリケム株式会社製、商標名、ＷＩＮＴＥＣ、密度＝０．９ｇ／ｍ3 、メルトフロ−レイト：ＭＦＲ＝７．０ｇ／１０分）７０重量部を充分に混練して樹脂組成物を調製した。
（ロ）．第二層を構成する樹脂組成物
高密度ポリエチレン（日本ポリエチレン株式会社製、商品名、ノバテックＨＤ−ＨＹ４３０、密度＝０．９５５ｇ／ｃｍ3 、メルトフロ−レイト、ＭＦＲ＝０．８ｇ／１０分）１００重量部からなる樹脂組成物を調製した。
（２）．次に、上記で調製した樹脂組成物を使用し、これらを、２種２層の上吹き空冷インフレ−ション共押出製膜機を用いて、（イ）の樹脂組成物による層を５μｍ、（ロ）の樹脂組成物による層を２５μｍにそれぞれ共押出して製膜化して、２種２層の総厚３０μｍの共押出インフレ−ションフィルムからなる本発明に係る共押出多層積層フィルムを製造した。
以下、上記の実施例１と同様にして、上記の実施例１と同様な結果を得た。
【実施例４】
【００３９】
（１）．まず、下記の（イ）、（ロ）、および、（ハ）の樹脂組成物を調製した。
（イ）．第一層を構成する樹脂組成物
高圧重合法から重合した低密度ポリエチレン（三井化学株式会社製、商品名、ミラソン１６Ｐ、密度＝０．９２３ｇ／ｍ3 、メルトフロ−レイト：ＭＦＲ＝３．７ｇ／１０分）３０重量部と、シングルサイト触媒を使用して重合したエチレン−プロピレンのランダムコポリマ−樹脂（日本ポリケム株式会社製、商標名、ＷＩＮＴＥＣ、密度＝０．９ｇ／ｍ3 、メルトフロ−レイト：ＭＦＲ＝７．０ｇ／１０分）７０重量部を充分に混練して樹脂組成物を調製した。
（ロ）．第二層を構成する樹脂組成物１
高密度ポリエチレン（日本ポリエチレン株式会社製、商品名、ノバテックＨＤ−ＨＹ４３０、密度＝０．９５５ｇ／ｃｍ3 、メルトフロ−レイト、ＭＦＲ＝０．８ｇ／１０分）１００重量部からなる樹脂組成物を調製した。
（ハ）．第二層を構成する樹脂組成物２
シングルサイト系触媒（メタロセン触媒）を使用して共重合したエチレン−α・オレフィン共重合体（三井住友化学株式会社製、商品名、エボリュ−ＳＰ２０２０、密度＝０．９１６ｇ／ｃｍ3 、メルトフロ−レイト、ＭＦＲ＝１．５ｇ／１０分）１００重量部からなる樹脂組成物を調製した。
（２）．次に、上記で調製した樹脂組成物を使用し、これらを、３種３層の上吹き空冷インフレ−ション共押出製膜機を用いて、（イ）の樹脂組成物による層を５μｍ、（ロ）の樹脂組成物１による層を１５μｍ、（ハ）の樹脂組成物２による層を１０μｍにそれぞれ共押出して製膜化して、３種３層の総厚３０μｍの共押出インフレ−ションフィルムからなる本発明に係る共押出多層積層フィルムを製造した。
以下、上記の実施例１と同様にして、上記の実施例１と同様な結果を得た。
【実施例５】
【００４０】
（１）．まず、下記の（イ）、（ロ）、および、（ハ）の樹脂組成物を調製した。
（イ）．第一層を構成する樹脂組成物
高圧重合法から重合した低密度ポリエチレン（三井化学株式会社製、商品名、ミラソン１６Ｐ、密度＝０．９２３ｇ／ｍ3 、メルトフロ−レイト：ＭＦＲ＝３．７ｇ／１０分）３０重量部と、シングルサイト触媒を使用して重合したエチレン−プロピレンのランダムコポリマ−樹脂（日本ポリケム株式会社製、商標名、ＷＩＮＴＥＣ、密度＝０．９ｇ／ｍ3 、メルトフロ−レイト：ＭＦＲ＝７．０ｇ／１０分）７０重量部を充分に混練して樹脂組成物を調製した。
（ロ）．第二層を構成する樹脂組成物１
シングルサイト触媒を使用して重合したエチレン−プロピレンのランダムコポリマ−樹脂（日本ポリケム株式会社製、商標名、ＷＩＮＴＥＣ、密度＝０．９ｇ／ｍ3 、メルトフロ−レイト：ＭＦＲ＝７．０ｇ／１０分）１００重量部を充分に混練して樹脂組成物を調製した。
（ハ）．第二層を構成する樹脂組成物２
シングルサイト系触媒（メタロセン触媒）を使用して共重合したエチレン−α・オレフィン共重合体（三井住友化学株式会社製、商品名、エボリュ−ＳＰ２０２０、密度＝０．９１６ｇ／ｃｍ3 、メルトフロ−レイト、ＭＦＲ＝１．５ｇ／１０分）１００重量部からなる樹脂組成物を調製した。
（２）．次に、上記で調製した樹脂組成物を使用し、これらを、３種３層の上吹き空冷インフレ−ション共押出製膜機を用いて、（イ）の樹脂組成物による層を５μｍ、（ロ）の樹脂組成物１による層を１５μｍ、（ハ）の樹脂組成物２による層を１０μｍにそれぞれ共押出して製膜化して、３種３層の総厚３０μｍの共押出インフレ−ションフィルムからなる本発明に係る共押出多層積層フィルムを製造した。
以下、上記の実施例１と同様にして、上記の実施例１と同様な結果を得た。
【００４１】
（実験例）
上記の実施例１〜５で製造した本発明に係る共押出多層積層フィルムを使用して製造した本発明に係る蓋材について、下記の物性を測定した。
（１）．膜厚の測定
これは、実施例１〜５で製造した本発明に係る共押出多層積層フィルムを使用して製造した本発明に係る蓋材について、ソニ−株式会社製、μ−メ−タにより測定した。
（２）．ピ−ル強度の測定
これは、１５ｍｍ幅の短冊状試験片を切り出し、ポリプロピレン樹脂製カップ状成形容器の開口部のフランジ部の表面に、平シ−ルからシ−ル温度２００℃、１ｋｇ／ｃｍ2 、１秒の条件にてシ−ルした。
次いで、引張試験機で３００ｍｍ／ｍｉｎにて引張試験を実施して測定した。
上記の測定結果について、下記の表１に示す。
【００４２】
（表１）
┌────┬──────┬──────────┐                                │        │    膜厚    │  カップ製品の      │                                │        │  （μｍ）  │  ピ−ル強度（Ｎ）  │                                ├────┼──────┼──────────┤                                │実施例１│    ５４    │    １１．５        │                                ├────┼──────┼──────────┤                                │実施例２│    ５４    │    １３．０        │                                ├────┼──────┼──────────┤                                │実施例３│    ５４    │    １３．５        │                                ├────┼──────┼──────────┤                                │実施例４│    ５４    │    １３．５        │                                ├────┼──────┼──────────┤                                │実施例５│    ５４    │    １４．０        │                                └────┴──────┴──────────┘                                      
【００４３】
上記の表１に示す結果より明らかなように、本発明に係る共押出多層積層フィルムを使用して製造した本発明に係る蓋材は、ヒ−トシ−ル性、イ−ジ−ピ−ル性等において優れているものであった。
【産業上の利用可能性】
【００４４】
更に、本発明に係る蓋材は、ヒ−トシ−ル材として、ヒ−トシ−ル性に優れ、その密封性を十分に満足し得るものであって、内容物の品質の保護、保存期間の延長、その他等の要請を充足すると共に、更に、イ−ジ−ピ−ル性に優れ、消費時に包装用袋を容易に開封することができる易開封性を有し、更に、剥離界面において糸引等の現象は認められない極めて美麗な剥離界面を形成し得るものであり、各種のプラスチック製成形容器用蓋材等に適用することができるものである。
【図面の簡単な説明】
【００４５】
【図１】本発明に係る蓋材についてその一例の層構成を示す概略的断面図である。
【図２】本発明に係る蓋材についてその一例の層構成を示す概略的断面図である。
【図３】本発明に係る蓋材についてその一例の層構成を示す概略的断面図である。
【図４】図１に示す本発明に係る蓋材を使用して製造した本発明に係るプラスチック製成形容器包装製品についてその一例の層構成を示す概略的断面図である。
【符号の説明】
【００４６】
１    共押出多層積層フィルム
１ａ  共押出多層積層フィルム
２    樹脂膜
３    樹脂膜
３ａ  樹脂膜
３ｂ  樹脂膜
４    基材フィルム
５    バリア性基材フィルム
Ａ    蓋材
Ａ1   蓋材
Ａ2   蓋材
１１  プラスチック製成形容器
１２  内容物
１３  フランジ部
Ｂ    プラスチック製成形容器包装製品
【図１】
2006256637.tif 000003
【図２】
2006256637.tif 000004
【図３】
2006256637.tif 000005
【図４】
2006256637.tif 000006